(57)【特許請求の範囲】
【請求項１】
（メタ）アクリロイル基とビニルエーテル基とを共に有する化合物を、該ビニルエーテル基と付加反応しうる官能基を２個以上有する化合物と反応させる（但し、２−（ビニルオキシ）エチルメタクリレートと、ビスフェノール又はポリエチレングリコールとの反応を除く。）ことにより、（メタ）アクリロイル基を２個以上有する化合物を製造する方法であって、
該反応は、反応温度：−４０〜１５０℃にて行われ、
該（メタ）アクリロイル基とビニルエーテル基とを共に有する化合物は、下記一般式（３）；
【化１】
0004311927.tif 000006
（式中、Ｒ７は、水素原子又はメチル基を表す。Ｒ８は、炭素数２〜１８の直鎖状、分岐状若しくは環状のアルキレン基、炭素数２〜２０のアルコキシアルキレン基、炭素数２〜８のハロゲン化アルキレン基、末端水酸基を除くポリエチレングリコール骨格、末端水酸基を除くポリプロピレングリコール骨格、末端水酸基を除くポリブチレングリコール骨格、又は、アリール基を表す。Ｒ９は、水素原子、炭素数１〜１０の直鎖状、分岐状若しくは環状のアルキル基、又は、炭素数６〜１１の置換されていてもよい芳香族基を表す。）で表される（メタ）アクリル酸エステル類であり、
該ビニルエーテル基と付加反応しうる官能基を２個以上有する化合物は、水酸基及びカルボキシル基からなる群より選ばれる１種以上の官能基を２個以上有する化合物であって、かつビスフェノール、不飽和多塩基酸、ポリエチレングリコール、不飽和ポリエステル、エポキシアクリレート、エポキシ樹脂、フェノキシ樹脂、並びに、単量体成分として（メタ）アクリル酸エステル類及び／又は（メタ）アクリル酸を用いてなる重合体からなる群より選択される少なくとも１種の化合物であり、
該反応により得られる（メタ）アクリロイル基を２個以上有する化合物は、下記一般式（１）；
【化２】
0004311927.tif 000007
（式中、Ｒ１は、水素原子又はメチル基を表す。Ｒ２は、Ｒ８と同様である。Ｒ３は、Ｒ９と同様である。Ｘは酸素又はイオウ原子を表す。）で表される（メタ）アクリロイル基を有する基及び／又は下記一般式（２）；
【化３】
0004311927.tif 000008
（式中、Ｒ４は、水素原子又はメチル基を表す。Ｒ５は、Ｒ８と同様である。Ｒ６は、Ｒ９と同様である。）で表される（メタ）アクリロイル基を有する基を、１分子中に２個以上有する化合物である
ことを特徴とする（メタ）アクリロイル基を２個以上有する化合物の製造方法。
【請求項２】
前記反応は、酸触媒の存在下に行われる
ことを特徴とする請求項１に記載の（メタ）アクリロイル基を２個以上有する化合物の製造方法。
【請求項３】
前記官能基を２個以上有する化合物と、前記（メタ）アクリロイル基とビニルエーテル基とを共に有する化合物との反応モル比は、官能基を２個以上有する化合物における官能基１モルに対して、（メタ）アクリロイル基とビニルエーテル基とを共に有する化合物が、ビニルエーテル基が０．０２〜５０モルとなるように設定される
ことを特徴とする請求項１又は２に記載の（メタ）アクリロイル基を２個以上有する化合物の製造方法。
【請求項４】
下記一般式（１）；
【化４】
0004311927.tif 000009
（式中、Ｒ１は、水素原子又はメチル基を表す。Ｒ２は、炭素数２〜１８の直鎖状、分岐状若しくは環状のアルキレン基、炭素数２〜２０のアルコキシアルキレン基、炭素数２〜８のハロゲン化アルキレン基、末端水酸基を除くポリエチレングリコール骨格、末端水酸基を除くポリプロピレングリコール骨格、末端水酸基を除くポリブチレングリコール骨格、又は、アリール基を表す。Ｒ３は、水素原子、炭素数１〜１０の直鎖状、分岐状若しくは環状のアルキル基、又は、炭素数６〜１１の置換されていてもよい芳香族基を表す。Ｘは酸素又はイオウ原子を表す。）で表される（メタ）アクリロイル基を有する基及び／又は下記一般式（２）；
【化５】
0004311927.tif 000010
（式中、Ｒ４は、水素原子又はメチル基を表す。Ｒ５は、Ｒ２と同様である。Ｒ６は、Ｒ３と同様である。）で表される（メタ）アクリロイル基を有する基を１分子中に２個以上有する（メタ）アクリロイル基を２個以上有する化合物であって、
該（メタ）アクリロイル基を２個以上有する化合物は、水酸基及びカルボキシル基からなる群より選ばれる一種以上の官能基を２個以上有する化合物（Ａ）及び（メタ）アクリロイル基とビニルエーテル基とを共に有する化合物（Ｂ）を、（Ａ）の有する該官能基と（Ｂ）の有するビニルエーテル基とを付加反応することによって得られる（メタ）アクリロイル基を２個以上有する化合物であり、
該付加反応は、反応温度：−４０〜１５０℃にて行われ、
該化合物（Ａ）は、ビスフェノール、不飽和多塩基酸、ポリエチレングリコール、不飽和ポリエステル、エポキシアクリレート、エポキシ樹脂、フェノキシ樹脂、並びに、単量体成分として（メタ）アクリル酸エステル類及び／又は（メタ）アクリル酸を用いてなる重合体からなる群より選択される少なくとも１種の化合物からなる群より選択される少なくとも１種の化合物であり、
該化合物（Ｂ）は、下記一般式（３）；
【化６】
0004311927.tif 000011
（式中、Ｒ７は、水素原子又はメチル基を表す。Ｒ８は、Ｒ２と同様である。Ｒ９は、Ｒ３と同様である。）で表される（メタ）アクリル酸エステル類である
ことを特徴とする（メタ）アクリロイル基を２個以上有する化合物（但し、２−（ビニルオキシ）エチルメタクリレートと、ビスフェノール又はポリエチレングリコールとの反応生成物を除く。）。
【請求項５】
請求項４に記載の（メタ）アクリロイル基を２個以上有する化合物と、無機充填材及び／又は導電性付与剤とを含む
ことを特徴とする組成物。
【請求項６】
請求項１〜３に記載の製造方法で得られる（メタ）アクリロイル基を２個以上有する化合物を含有してなる組成物、請求項４に記載の（メタ）アクリロイル基を２個以上有する化合物を含有してなる組成物、又は、請求項５に記載の組成物を硬化させて得られる
ことを特徴とする硬化物。
【発明の詳細な説明】
【０００１】
【発明の属する技術分野】
本発明は、（メタ）アクリロイル基を有する化合物及びその製造方法に関する。
【０００２】
【従来の技術】
（メタ）アクリロイル基を有する化合物は、ラジカル重合性を有することから工業的に各種の用途において有用なものであり、その中でも、（メタ）アクリロイル基が２個以上導入された重合体は、硬化における架橋性が高くなることから、ガラス転移点（Ｔｇ）が高く、耐熱性等の物性に優れた硬化物を形成することができる。このような（メタ）アクリロイル基を２個以上有する化合物は、多官能架橋剤として、あるいは架橋性オリゴマーや架橋性重合体として、住設分野、土木・建築分野、電気・電子・情報分野、輸送分野等における複合材料マトリックス、注型材料、インキ、コーティング剤、塗料、接着剤、電子部品関係の各種レジスト材料、印刷版等の各種用途に用いられ、これらの用途に応じた様々の性能が要求されることになる。
【０００３】
（メタ）アクリロイル基を有する化合物の製造方法としては、様々な方法が知られており、例えば、（１）アルコール性水酸基と（メタ）アクリル酸を脱水により導入する方法、（２）アルコール性水酸基と（メタ）アクリル酸クロライドを脱塩酸により導入する方法、（３）アルコール性水酸基に（メタ）アクリロイル基を有するイソシアネート化合物を反応させる方法、（４）フェノール性水酸基、カルボキシル基、チオール基にグリシジル（メタ）アクリレートを開環付加させる方法等がある。
【０００４】
しかしながら、従来の方法では、反応条件が厳しく、製造中に（メタ）アクリロイル基が重合により、一部消失したり、生成物が着色するといった問題があった。また、用いる原料の、毒性上の問題もあった。
したがって、（メタ）アクリロイル基を有する化合物を各種の用途に好適に適用できるように工夫する余地があるとともに、そのような化合物を穏やかな条件で、簡便に効率よく製造する方法を工夫する余地があった。
【０００５】
ところで、熱硬化性組成物に関し、その構成要素として、ビニルオキシアルキル（メタ）アクリレートとアルコール類やオルソ酸エステルとの付加物の単独重合体又は共重合体のアセタール基やケタール基含有化合物を用いてもよいことが開示されている（特許文献１参照。）。このようなアセタール基やケタール基含有化合物においては、それを形成する中間体として付加物が用いられているが、このような付加物を用いて各種の塗料、接着剤、レジスト、印刷インキ等に利用することは開示されていない。また、付加物を形成する際に用いるアルコール類やオルソ酸エステルにおける官能基の数や付加物における（メタ）アクリロイル基の数を設定することについても開示されていない。
【０００６】
【特許文献１】
特許第３０２１７５５号明細書（第１−２、６−７頁）
【０００７】
【発明が解決しようとする課題】
本発明は、上記現状に鑑みてなされたものであり、各種の用途に好適に適用することができる（メタ）アクリロイル基を有する化合物、及び、そのような化合物を簡便にかつ穏やかな条件で製造する方法を提供することを目的とするものである。
【０００８】
【課題を解決するための手段】
本発明者等は、（メタ）アクリロイル基とビニルエーテル基とを有する化合物と、該ビニルエーテル基と付加反応し得る官能基、なかでも水酸基、カルボキシル基及びチオール基からなる群から選ばれる少なくとも一つの官能基を２個以上有する化合物を反応させると、穏やかな条件で、生成物が着色や（メタ）アクリロイル基の部分的重合も伴うことなく、（メタ）アクリロイル基を有する低分子化合物、オリゴマー、重合体を簡便に製造できること、更には、このようにして得られた（メタ）アクリロイル基を有する低分子化合物、オリゴマー、重合体が、医農薬原料や合成中間体として、あるいは、重合性材料として住設分野、土木・建築分野、電気・電子・情報分野、輸送分野等における複合材料マトリックス、注型材料、インキ、コーティング剤、塗料、接着剤等の各種用途において、硬化物物性に優れた有用な化合物であることを見出し、本発明に至った。
【０００９】
すなわち本発明は、（メタ）アクリロイル基とビニルエーテル基とを共に有する化合物を上記ビニルエーテル基と付加反応しうる官能基を２個以上有する化合物と反応させる（メタ）アクリロイル基を有する化合物の製造方法である。
以下に、本発明を詳述する。
【００１０】
本発明の（メタ）アクリロイル基を有する化合物の製造方法は、（メタ）アクリロイル基とビニルエーテル基とを共に有する化合物を上記ビニルエーテル基と付加反応しうる官能基を２個以上有する化合物と反応させる。
本発明において製造される（メタ）アクリロイル基を有する化合物の好ましい形態としては、（メタ）アクリロイル基を２個以上有する形態である。
本発明において、（メタ）アクリロイル基とビニルエーテル基とを共に有する化合物と、上記ビニルエーテル基と付加反応しうる官能基を２個以上有する化合物（以下、単に官能基を２個以上有する化合物ともいう）とは、それぞれ単独で用いてもよく、２種以上を併用してもよい。
【００１１】
上記（メタ）アクリロイル基とビニルエーテル基とを共に有する化合物としては、例えば、下記一般式（３）；
【００１２】
【化３】
0004311927.tif 000002
【００１３】
（式中、Ｒ７は、水素原子又はメチル基を表す。Ｒ８は、有機残基を表す。Ｒ９は、水素原子又は有機残基を表す。）で表される（メタ）アクリル酸エステル類等が好適である。
【００１４】
上記Ｒ８で表される有機残基としては、炭素数２〜１８の直鎖状、分岐状又は環状のアルキレン基、炭素数２〜２０のアルコキシアルキレン基、炭素数２〜８のハロゲン化（例えば塩素化、臭素化又はフッ素化）アルキレン基、末端水酸基を除くポリエチレングリコール骨格、末端水酸基を除くポリプロピレングリコール骨格、末端水酸基を除くポリブチレングリコール骨格、アリール基等が好適である。これらの中でも、重合度が２〜１万のポリエチレングリコールから末端の水酸基を除く骨格、重合度が２〜１万のポリプロピレングリコールから末端の水酸基を除く骨格、重合度が２〜１万のポリブチレングリコールから末端の水酸基を除く骨格、炭素数２〜４のアルキレン基が好適に用いられる。更に好ましくは、重合度が２〜１００のポリエチレグリコールから末端の水酸基を除く骨格、重合度が２〜１００のポリプロピレングリコールから末端の水酸基を除く骨格、重合度が２〜１００のポリブチレングリコールから末端の水酸基を除く骨格、炭素数２のアルキレン基（−ＣＨ２ＣＨ２−）、炭素数３のアルキレン基（−ＣＨ２ＣＨ２ＣＨ２−）、炭素数４のアルキレン基（−ＣＨ２ＣＨ２ＣＨ２ＣＨ２−）である。最も好ましくは、重合度が２〜１５のポリエチレグリコールから末端の水酸基を除く骨格、重合度が２〜１５のポリプロピレングリコールから末端の水酸基を除く骨格、重合度が２〜１５のポリブチレングリコールから末端の水酸基を除く骨格、炭素数２のアルキレン基（−ＣＨ２ＣＨ２−）、炭素数３のアルキレン基（−ＣＨ２ＣＨ２ＣＨ２−）、炭素数４のアルキレン基（−ＣＨ２ＣＨ２ＣＨ２ＣＨ２−）である。
【００１５】
上記Ｒ９で表される有機残基としては特に限定されず、例えば、炭素数１〜１０の直鎖状、分岐状又は環状のアルキル基、炭素数６〜１１の置換されていてもよい芳香族基等が挙げられる。これらの中でも、炭素数１〜２のアルキル基、炭素数６〜８の芳香族基が好適に用いられる。
【００１６】
上記一般式（３）で表される化合物として、具体的には、以下に記載するもの等が挙げられる。
（メタ）アクリル酸２−ビニロキシエチル、（メタ）アクリル酸３−ビニロキシプロピル、（メタ）アクリル酸１−メチル−２−ビニロキシエチル、（メタ）アクリル酸２−ビニロキシプロピル、（メタ）アクリル酸４−ビニロキシブチル、（メタ）アクリル酸１−メチル−３−ビニロキシプロピル、（メタ）アクリル酸１−ビニロキシメチルプロピル、（メタ）アクリル酸２−メチル−３−ビニロキシプロピル、（メタ）アクリル酸１，１−ジメチル−２−ビニロキシエチル、（メタ）アクリル酸３−ビニロキシブチル、（メタ）アクリル酸１−メチル−２−ビニロキシプロピル、（メタ）アクリル酸２−ビニロキシブチル、（メタ）アクリル酸４−ビニロキシシクロヘキシル、（メタ）アクリル酸６−ビニロキシヘキシル、（メタ）アクリル酸４−ビニロキシメチルシクロヘキシルメチル、（メタ）アクリル酸３−ビニロキシメチルシクロヘキシルメチル、（メタ）アクリル酸２−ビニロキシメチルシクロヘキシルメチル、（メタ）アクリル酸ｐ−ビニロキシメチルフェニルメチル、（メタ）アクリル酸ｍ−ビニロキシメチルフェニルメチル、（メタ）アクリル酸ｏ−ビニロキシメチルフェニルメチル。
【００１７】
（メタ）アクリル酸２−（ビニロキシエトキシ）エチル、（メタ）アクリル酸２−（ビニロキシイソプロポキシ）エチル、（メタ）アクリル酸２−（ビニロキシエトキシ）プロピル、（メタ）アクリル酸２−（ビニロキシエトキシ）イソプロピル、（メタ）アクリル酸２−（ビニロキシイソプロポキシ）プロピル、（メタ）アクリル酸２−（ビニロキシイソプロポキシ）イソプロピル、（メタ）アクリル酸２−（ビニロキシエトキシエトキシ）エチル、（メタ）アクリル酸２−（ビニロキシエトキシイソプロポキシ）エチル、（メタ）アクリル酸２−（ビニロキシイソプロポキシエトキシ）エチル、（メタ）アクリル酸２−（ビニロキシイソプロポキシイソプロポキシ）エチル、（メタ）アクリル酸２−（ビニロキシエトキシエトキシ）プロピル、（メタ）アクリル酸２−（ビニロキシエトキシイソプロポキシ）プロピル、（メタ）アクリル酸２−（ビニロキシイソプロポキシエトキシ）プロピル、（メタ）アクリル酸２−（ビニロキシイソプロポキシイソプロポキシ）プロピル、（メタ）アクリル酸２−（ビニロキシエトキシエトキシ）イソプロピル、（メタ）アクリル酸２−（ビニロキシエトキシイソプロポキシ）イソプロピル、（メタ）アクリル酸２−（ビニロキシイソプロポキシエトキシ）イソプロピル、（メタ）アクリル酸２−（ビニロキシイソプロポキシイソプロポキシ）イソプロピル、（メタ）アクリル酸２−（ビニロキシエトキシエトキシエトキシ）エチル、（メタ）アクリル酸２−（ビニロキシエトキシエトキシエトキシエトキシ）エチル、（メタ）アクリル酸２−（ビニロキシイソプロポキシエトキシ）エチル、（メタ）アクリル酸２−（ビニロキシイソプロポキシエトキシエトキシ）エチル、（メタ）アクリル酸２−（ビニロキシイソプロポキシエトキシエトキシエトキシ）エチル、（メタ）アクリル酸２−（ビニロキシイソプロポキシエトキシエトキシエトキシエトキシ）エチル、（メタ）アクリル酸ポリエチレングリコールモノビニルエーテル、（メタ）アクリル酸ポリプロピレングリコールモノビニルエーテル、（メタ）アクリル酸ポリブチレングリコールモノビニルエーテル。
【００１８】
上記ビニルエーテル基と付加反応しうる官能基を２個以上有する化合物としては、低分子化合物やオリゴマー、重合体のいずれの形態であってもよい。
上記ビニルエーテル基と付加反応しうる官能基としては特に限定されず、例えば、水酸基、カルボキシル基、チオール基が好適である。すなわち官能基を２個以上有する化合物としては、水酸基、カルボキシル基及びチオール基からなる群より選ばれる一種以上の官能基を有する化合物を用いることが好ましい。このように、（メタ）アクリロイル基とビニルエーテル基とを共に有する化合物と、水酸基、カルボキシル基及びチオール基からなる群より選ばれる一種以上の官能基を有する化合物とを反応させることにより、穏やかな条件で（メタ）アクリロイル基を導入することができることから、生成物が着色することなく、また、簡便にかつ穏やかな条件で（メタ）アクリロイル基を有する化合物を製造することができる。
【００１９】
上記水酸基、カルボキシル基及びチオール基からなる群より選ばれる一種以上の官能基を有する化合物としては、例えば、以下の（１）〜（６）に記載するもの等が好適である。
（１）水酸基含有化合物：エチレングリコール、プロピレングリコール、ブチレングリコール、１，３−プロパンジオール、１，４−シクロヘキサンジメタノール、１，４−シクロヘキサンジオール、１，４−ブタンジオール、ネオペンチルグリコール、キシリレングリコール、ヘキサンジオール、グリセリン、ポリグリセリン、トリメチロールプロパン、ペンタエリスリトール、ジペンタエリスリトール、水素化ビスフェノールＡ、ビスフェノールＡのアルキレンオキサイド付加物、ポリエチレングリコール、ポリプロピレングリコール、不飽和ポリエステル、飽和ポリエステル、エポキシアクリレート、フェノキシ樹脂、水酸基含有ポリマー、エポキシ樹脂等の多価のアルコール；ビスフェノール、ハイドロキノン、レゾルシノール、ピロガロール、フェノール樹脂等のフェノール類及びフェノール類の重縮合物；ｐ−ヒドロキシフェネチルアルコール；ポバールのけん化物；セルロース；グルコース、フルクトース、マンニット、デンプン糖、ソルビトール、デキストラン等の糖類。
（２）カルボキシル基含有化合物：蓚酸、マロン酸、コハク酸、グルタル酸、アジピン酸、マレイン酸、フマール酸、フタル酸、テトラヒドロフタル酸、ヘキサヒドロフタル酸、イタコン酸、ダイマー酸、アコニット酸、トリメリット酸、ピロメリット酸、ブタンテトラカルボン酸、不飽和ポリエステル、飽和ポリエステル、エポキシ樹脂と二塩基酸の反応物、エポキシアクリレートと二塩基酸の反応物、カルボキシル基含有ポリマー。
【００２０】
（３）チオール基含有化合物：２，３−ブタンジチオール、ジペンテンジチオール、エチルシクロヘキシルジチオール、１，６−ヘキサンジチオール、トリメチロールプロパントリス−（チオグリコレート）、ペンタエリスリトールテトラキス−（チオグリコレート）、１，４−ブタンジオールジ（β−チオプロピオネート）、トリメチロールプロパントリス（β−チオプロピオネート）、ペンタエリスリトールテトラキス−（β−チオプロピオネート）。
（４）水酸基とカルボキシル基含有化合物：ヒドロキシ酢酸、乳酸、グリセリン酸、酒石酸、クエン酸等のヒドロキシ酸類、ヒドロキシ安息香酸、ヒドロキシナフトエ酸、不飽和ポリエステル、飽和ポリエステル、カルボキシル基と水酸基とを含有するポリマー。
【００２１】
（５）水酸基とチオール基含有化合物：メルカプトエタノール
（６）カルボキシル基とチオール基含有化合物：メルカプトプロピオン酸
これらの中でも、エポキシアクリレート、不飽和ポリエステル、フェノール樹脂、エポキシ樹脂、フェノキシ樹脂、水酸基含有ポリマーであることが好ましい。
【００２２】
上記エポキシアクリレートとしては、（メタ）アクリロイル基を有するエポキシアクリレートであれば特に限定されず、例えば、ビスフェノール型やノボラック型等のエポキシ樹脂に（メタ）アクリル酸を付加反応させて得ることができる。上記エポキシアクリレートは、エポキシ樹脂と不飽和一塩基酸とを開環付加反応させて得られる。上記不飽和一塩基酸としては、例えば、後述する不飽和一塩基酸が挙げられ、１種又は２種以上を用いることができる。更に、必要に応じて、飽和一塩基酸及び／又は多塩基酸を、不飽和一塩基酸と併用することもできる。
【００２３】
エポキシアクリレートの原料となるエポキシ樹脂としては、特に限定されず、１分子中に２個以上のエポキシ基を有する公知のエポキシ樹脂であればいずれも用いることができ、ビスフェノール型エポキシ樹脂；ビフェニル型エポキシ樹脂；脂環式エポキシ樹脂；テトラグリシジルアミノジフェニルメタン等の多官能性グリシジルアミン樹脂；テトラフェニルグリシジルエーテルエタン等の多官能性グリシジルエーテル樹脂；フェノールノボラック型エポキシ樹脂やクレゾールノボラック型エポキシ樹脂；フェノール、ｏ−クレゾール、ｍ−クレゾール、ナフトール等のフェノール化合物と、フェノール性ヒドロキシ基を有する芳香族アルデヒドとの縮合反応により得られるポリフェノール化合物と、エピクロルヒドリンとの反応物；フェノール化合物とジビニルベンゼンやジシクロペンタジエン等のジオレフィン化合物との付加反応により得られるポリフェノール化合物と、エピクロルヒドリンとの反応物；４−ビニルシクロヘキセン−１−オキサイドの開環重合物を過酸でエポキシ化したもの；トリグリシジルイソシアヌレート等の複素環を有するエポキシ樹脂；フェノールアラルキル型エポキシ樹脂；等が挙げられる。また、これらのエポキシ樹脂の２分子以上を、多塩基酸、ポリフェノール化合物、多官能アミノ化合物、多価チオール等の鎖延長剤との反応によって結合して鎖延長したものも使用できる。これらは、１種又は２種以上を用いることができる。
【００２４】
また、エポキシアクリレートに含有されるアルコール性水酸基を部分的に多価イソシアネート化合物や、多価ビニルエーテル、四塩基酸二無水物等と反応させ、高分子量化したエポキシアクリレート、あるいは、エポキシアクリレートに含有されるアルコール性水酸基に部分的に酸無水物を付加させ、生成したカルボキシル基を、多官能エポキシ化合物や多官能オキサゾリン化合物等と反応させ、高分子量化したエポキシアクリレート等も用いることができる。
【００２５】
上記エポキシ樹脂と不飽和一塩基酸とを開環付加反応させてエポキシアクリレートを製造する際の反応温度や反応時間等の反応条件としては特に限定されず、例えば、公知の反応条件を採用することができる。すなわち、エポキシアクリレートの製造方法は、特に限定されるものではない。
【００２６】
上記不飽和ポリエステルとしては、エステル結合と不飽和二重結合とを有する重合体であれば特に限定されず、例えば、不飽和ジカルボン酸と、多価アルコールとを縮合させて得ることができる。
【００２７】
上記不飽和ポリエステルは、不飽和多塩基酸を主成分とする酸成分と、多価アルコール及び／又はエポキシ化合物を主成分とする多価アルコール成分とを縮重合させて得られる、不飽和結合を有する重合体である。
【００２８】
上記酸成分は、必要に応じて、脂肪族飽和多塩基酸や芳香族飽和多塩基酸等の飽和多塩基酸を更に含んでいてもよく、又は、アクリル酸、メタクリル酸、ケイ皮酸、これらカルボン酸の誘導体等の不飽和一塩基酸（不飽和モノカルボン酸）や、飽和一塩基酸（飽和モノカルボン酸）等の一塩基酸を更に含んでいてもよい。上記多価アルコール成分は、必要に応じて、ヒドロキシジシクロペンタジエン、ベンジルアルコール、アリルアルコール等の一価アルコールを更に含んでいてもよい。一塩基酸及び一価アルコールとしては、特に限定されるものではない。更には、不飽和ポリエステルの末端カルボキシル基にグリシジル（メタ）アクリレートを開環付加させて得られる（メタ）アクリレート変性不飽和ポリエステル等も用いることができる。
【００２９】
上記酸成分として用いられる不飽和多塩基酸としては、同一分子内に、ビニル単量体と重合可能な二重結合を少なくとも１つ有すると共に、多価アルコール成分として用いられる多価アルコール及び／又はエポキシ化合物が有する官能基（つまり、ヒドロキシル基及び／又はエポキシ基）と反応してエステル結合を形成することが可能な置換基（例えば、カルボキシル基）を複数有する化合物であればよく、特に限定されるものではない。
【００３０】
上記不飽和多塩基酸としては、例えば、マレイン酸、フマル酸、アコニット酸、イタコン酸等のα，β−不飽和多塩基酸；ジヒドロムコン酸等のβ，γ−不飽和多塩基酸等が挙げられる。また、不飽和多塩基酸の代わりに、不飽和多塩基酸の誘導体を用いることもできる。該誘導体としては、例えば、上記不飽和多塩基酸の無水物；上記不飽和多塩基酸のハロゲン化物；上記不飽和多塩基酸のアルキルエステル等が挙げられる。これら不飽和多塩基酸や誘導体は、単独で用いてもよく、２種以上を併用してもよい。
【００３１】
上記酸成分として必要に応じて用いられる飽和多塩基酸としては特に限定されず、例えば、マロン酸、コハク酸、メチルコハク酸、２，２−ジメチルコハク酸、２，３−ジメチルコハク酸、ヘキシルコハク酸、グルタル酸、２−メチルグルタル酸、３−メチルグルタル酸、２，２−ジメチルグルタル酸、３，３−ジメチルグルタル酸、３，３−ジエチルグルタル酸、アジピン酸、ピメリン酸、スベリン酸、アゼライン酸、セバシン酸等の脂肪族飽和多塩基酸；フタル酸、イソフタル酸、テレフタル酸、トリメリット酸、ピロメリット酸等の芳香族飽和多塩基酸；ヘット酸、１，２−ヘキサヒドロフタル酸、１，１−シクロブタンジカルボン酸、５−ノルボルネン−２，３−ジカルボン酸、ｔｒａｎｓ−１，４−シクロヘキサンジカルボン酸等の脂環族飽和多塩基酸等が挙げられる。また、飽和多塩基酸の代わりに、飽和多塩基酸の誘導体を用いることもできる。上記誘導体としては、例えば、上記飽和多塩基酸の無水物；上記飽和多塩基酸のハロゲン化物；上記飽和多塩基酸のアルキルエステル等が挙げられる。これら飽和多塩基酸や誘導体は、単独で用いてもよく、２種以上を併用してもよい。
【００３２】
上記多価アルコール成分として用いられる多価アルコールとしては特に限定されず、例えば、エチレングリコール、ジエチレングリコール、１，３−プロパンジオール、２−メチル−１，３−プロパンジオール、１，４−ブタンジオール、１，３−ブタンジオール、２，３−ブタンジオール、ジプロピレングリコール、１，５−ペンタンジオール、１，６−ヘキサンジオール、２，２−ジメチル−１，３−プロパンジオール（ネオペンチルグリコール）、２−エチル−１，４−ブタンジオール、１，７−ヘプタンジオール、１，８−オクタンジオール、１，９−ノナンジオール、１，１０−デカンジオール、１，４−シクロヘキサンジオール、１，４−ジメチロールシクロヘキサン、２，２−ジエチル−１，３−プロパンジオール、３−メチル−１，４−ペンタンジオール、２，２−ジエチル−１，３−ブタンジオール、４，５−ノナンジオール、トリエチレングリコール、グリセリン、トリメチロールプロパン、ペンタエリスリトール、ジペンタエリスリトール、水素化ビスフェノールＡ、水素化ビスフェノールＡのアルキレンオキサイド付加物、ビスフェノールＡのアルキレンオキサイド付加物等が挙げられる。これらは単独で用いてもよく、２種以上を併用してもよい。
【００３３】
上記多価アルコール成分として用いられるエポキシ化合物としては特に限定されず、例えば、エチレンオキシド、プロピレンオキシド、ブチレンオキシド、スチレンオキシド、グリシジルアクリレート、グリシジルメタクリレート、ビスフェノールＡのジグリシジルエーテル等が挙げられる。これらは単独で用いてもよく、２種以上を併用してもよい。
【００３４】
上記多価アルコール成分として多価アルコールとエポキシ化合物とを併用する場合における両者の割合は、多価アルコールの種類やエポキシ化合物の種類等に応じて設定すればよく、特に限定されるものではない。また、多価アルコール成分における上記一価アルコールの割合は、５０質量％未満であることが好ましい。
【００３５】
上記酸成分と多価アルコール成分とを縮重合させて不飽和ポリエステルを製造する際の反応温度や反応時間等の反応条件は、特に限定されるものではなく、例えば、公知の反応条件を採用することができる。すなわち不飽和ポリエステルの製造方法は、特に限定されるものではない。
【００３６】
上記フェノール樹脂としては、例えば、フェノールノボラック、クレゾールノボラック；フェノール、ｏ−クレゾール、ｍ−クレゾール、ナフトール等のフェノール化合物とホルムアルデヒドの共縮合体；ｏ−クレゾール、ｍ−クレゾール、ナフトール等のフェノール化合物とフェノール性水酸基を有する芳香族アルデヒドとの共縮合体；フェノール化合物とジビニルベンゼンやジシクロペンタジエン等のジオレフィン化合物との付加反応により得られるポリフェノール；フェノール、ｏ−クレゾール、ｍ−クレゾール、ナフトール等のフェノール化合物とキシリレングリコールの共縮合体；フェノールビフェニールアラルキル、フェノールジフェニルエーテルアラルキル、ナフトールビフェニールアラルキル、ナフトールジフェニルエーテルアラルキル等があり、これらを１種又は２種以上用いることができる。
【００３７】
上記エポキシ樹脂としては、上記したエポキシアクリレートの原料として用いられるもののうち、水酸基を有するものであればよく、例えば、ビスフェノール型エポキシ樹脂、フェノールノボラックエポキシ樹脂やクレゾールノボラックエポキシ樹脂等の２官能以上のエポキシ樹脂を多塩基酸、ポリフェノール化合物、多官能アミノ化合物、多官能チオール化合物等の鎖延長剤との反応により鎖延長したものが好適であり、１種又は２種以上用いることができる。
【００３８】
上記フェノキシ樹脂としては、下記一般式（４）；
【００３９】
【化４】
0004311927.tif 000003
【００４０】
（式中、Ｒ１０、Ｒ１１、Ｒ１２及びＲ１３は、各々個別に水素原子、ハロゲン又はＣ１〜５のアルキル基を表す。）で表されるフェノキシ構造を有し、分子内にアルコール性水酸基を有する重合体であれば特に限定されず、例えば、ビスフェノールＡやテトラブロムビスフェノールＡとビスフェノールＡ型エポキシ樹脂やテトラブロムビスフェノールＡ型エポキシ樹脂とを反応させて得ることができる。
【００４１】
上記水酸基含有ポリマーとしては、単量体成分を重合して形成される水酸基を有する重合体であれば特に限定されるものではない。
水酸基を導入する方法としては特に限定されないが、例えば（１）水酸基を含有する単量体を共重合する方法、（２）カルボキシル基を含有する単量体を共重合したあと、そのカルボキシル基にグリシジル基を含有する化合物を付加反応して水酸基を生成させる方法、（３）グリシジル基を含有する単量体を共重合したあと、そのグリシジル基にカルボキシル基を含有する化合物を付加反応して水酸基を生成させる方法、（４）水酸基を含有する重合開始剤又は連鎖移動剤を使用する方法等が好適である。これらの方法は単独で用いてもよいし、２つ以上の方法を組み合わせることも可能である。
上記単量体成分としては特に限定されないが、（メタ）アクリル酸メチル、（メタ）アクリル酸エチル、（メタ）アクリル酸ブチル、（メタ）アクリル酸２−ヒドロキシエチル、（メタ）アクリル酸２−ヒドロキシプロピル、（メタ）アクリル酸、（メタ）アクリル酸４−ヒドロキシブチル、（メタ）アクリル酸２−ヒドロキシブチル、ジエチレングリコールモノ（メタ）アクリレート、プロピレングリコールモノ（メタ）アクリレート、（メタ）アクリル酸グリシジルのような（メタ）アクリル酸エステル類；スチレン、ｐ−メチルスチレン、ｐ−ヒドロキシスチレン、α−メチルスチレンのようなスチレン類；酢酸ビニル、プロピオン酸ビニル、酪酸ビニルのようなビニルエステルモノマー類；Ｎ−ビニルピロリドン、Ｎ−ビニルホルムアミド、Ｎ−ビニルアセトアミド、Ｎ−ビニルカプロラクタムのようなＮ−ビニル化合物；メチルビニルエーテル、エチルビニルエーテル、ブチルビニルエーテル、ヒドロキシブチルビニルエーテルのようなビニルエーテル類；マレイン酸、フマル酸、イタコン酸、シトラコン酸及びそれらのエステル類等を用いることができる。
【００４２】
上記官能基を２個以上有する化合物と、（メタ）アクリロイル基とビニルエーテル基とを共に有する化合物との反応モル比としては特に限定されず、（メタ）アクリロイル基を有する化合物の用途や所望する物性等により適宜設定すればよいが、例えば、官能基を２個以上有する化合物における官能基１モルに対して（メタ）アクリロイル基とビニルエーテル基とを共に有する化合物がビニルエーテル基が０．０２〜５０モルとなるようにすることが好ましい。より好ましくは、ビニルエーテル基が０．０４〜１０モルである。更に好ましくは、ビニルエーテル基が０．１〜２モルである。
【００４３】
上記製造方法における反応方法としては特に限定されず、例えば、官能基を２個以上有する化合物と、（メタ）アクリロイル基とビニルエーテル基とを共に有する化合物とを反応させる際の添加方法としては、反応初期に一括して仕込んでもよく、どちらか又は両方を連続又は断続的に反応系中に添加してもよい。また、上記反応は、触媒の存在下に行われることが好ましい。本発明で用いることができる触媒としては、酸が好適である。酸としては特に限定されず、例えば、ギ酸、酢酸、プロピオン酸、ブタン酸、トリクロロ酢酸、ジクロロ酢酸、ピルビン酸、グリコール酸等の脂肪族モノカルボン酸；シュウ酸、マレイン酸、オキサロ酢酸、マロン酸、フマル酸、酒石酸、クエン酸等の脂肪族多価カルボン酸；安息香酸、テレフタル酸等の芳香族カルボン酸；ベンゼンスルホン酸、ｐ−トルエンスルホン酸、ｐ−トルエンスルホン酸ピリジニウム塩、ｐ−トルエンスルホン酸キノリニウム塩等の芳香族スルホン酸又はその塩；硫酸ナトリウム、硫酸カリウム、硫酸マグネシウム、硫酸カルシウム、硫酸ニッケル、硫酸銅、硫酸ジルコニウム等の硫酸塩；硫酸水素ナトリウム、硫酸水素カリウム等の硫酸水素塩；硫酸、塩酸、臭化水素酸、ヨウ化水素酸、リン酸、ポリリン酸等の鉱酸；リンバナジドモリブデン酸、リンタングストモリブデン酸、ケイタングストモリブデン酸等のヘテロポリ酸；酸性ゼオライト；ベースレジンがフェノール系樹脂又はスチレン系樹脂であり、ゲル型、ポーラス型又はマクロポーラス型のいずれかの形態を示し、かつ、スルホン酸基及びアルキルスルホン酸基からなる群より選ばれる少なくとも一種のイオン交換基を有する酸性イオン交換樹脂等が挙げられる。これらは単独で用いてもよく、２種以上を併用してもよい。これらの中でも、シュウ酸、マレイン酸、硫酸水素カリウム、塩酸が好ましい。
他の酸触媒の場合、付加反応の触媒として作用するほか、ビニルエーテルのカチオン重合開始剤として作用することがある。したがって温度コントロールを厳密に行う必要があるが、塩酸の場合、カチオン重合開始剤としては作用せず、付加反応にのみ選択的に効くため、温度コントロール幅が広く、製造面で非常に有利である。
【００４４】
上記触媒の使用量としては、反応に用いる官能基を２個以上有する化合物や（メタ）アクリロイル基とビニルエーテル基とを共に有する化合物の種類や組み合わせ等により適宜設定すればよいが、収率、触媒の安定性、生産性及び経済性の点から、例えば、（メタ）アクリロイル基とビニルエーテル基とを共に有する化合物１００質量部に対して触媒としての有効成分で０．０００５〜１質量部とすることが好ましい。より好ましくは、触媒としての有効成分で０．００１〜０．５質量部である。
【００４５】
本発明の製造方法においてはまた、（メタ）アクリロイル基とビニルエーテル基とを共に有する化合物や生成物である（メタ）アクリロイル基を有する化合物が重合性化合物であることから、重合禁止剤の存在下で反応を行うことが好ましく、重合を抑制し、収率を向上することができることになる。
【００４６】
上記重合禁止剤としては、ヒドロキノン、メトキシヒドロキノン、ベンゾキノン、ｐ−ｔｅｒｔ−ブチルカテコール等のキノン系重合禁止剤；２，６−ジ−ｔｅｒｔ−ブチルフェノール、２，４−ジ−ｔｅｒｔ−ブチルフェノール、２−ｔｅｒｔ−ブチル４，６−ジメチルフェノール、２，６−ジ−ｔｅｒｔ−ブチル−４−メチルフェノール、２，４，６−トリ−ｔｅｒｔ−ブチルフェノール等のアルキルフェノール系重合禁止剤；アルキル化ジフェニルアミン、Ｎ，Ｎ′−ジフェニル−ｐ−フェニレンジアミン、フェノチアジン等のアミン系重合禁止剤；４−ヒドロキシ−２，２，６，６−テトラメチルピペリジン−Ｎ−オキシル等のＮ−オキシル類；ジメチルジチオカルバミン酸銅、ジエチルジチオカルバミン酸銅、ジブチルジチオカルバミン酸銅等のジチオカルバミン酸銅系重合禁止剤等が好適である。これらは単独で用いてもよく、２種以上を併用してもよい。これらの中でも、キノン系やＮ−オキシル類の重合禁止剤が好ましく、ベンゾキノン、フェノチアジンや４−ヒドロキシ−２，２，６，６−テトラメチルピペリジン−Ｎ−オキシル等が好適に用いられる。
【００４７】
上記重合禁止剤の添加量としては、官能基を有する化合物や（メタ）アクリロイル基とビニルエーテル基とを共に有する化合物の種類等に応じて適宜設定すればよいが、重合抑制効果、収率、生産性及び経済性の点から、例えば、該（メタ）アクリル酸エステル類１００質量部に対して０．０００１〜５質量部とすることが好ましい。より好ましくは、０．０００５〜１質量部であり、特に好ましくは０．００１〜０．１質量部である。
【００４８】
本発明の製造方法では特に溶剤を使用する必要はないが、有機溶剤１種又は２種以上を使用することもできる。有機溶剤としては特に限定されず、例えば、ベンゼン、トルエン、キシレン等の芳香族炭化水素類；ペンタン、ヘキサン、シクロヘキサン、ヘプタン等の脂肪族炭化水素類；ジエチルエーテル、ジイソプロピルエーテル等のエーテル類；アセトン、メチルエチルケトン等のケトン類；ジメチルホルムアミド、ジメチルスルホキシド等の極性溶媒類：クロロホルム、塩化メチレン、ジクロロエタン、クロロベンゼン等のハロゲン化炭化水素類；エチレングリコールジメチルエーテル、エチレングリコールジエチルエーテル、エチレングリコールジプロピルエーテル、プロピレングリコールジメチルエーテル、プロピレングリコールジエチルエーテル、ジエチレングリコールジメチルエーテル、ジエチレングリコールジエチルエーテル。
【００４９】
エチレングリコールモノメチルエーテルアセテート、エチレングリコールモノエチルエーテルアセテート、エチレングリコールモノプロピルエーテルアセテート、エチレングリコールモノブチルエーテルアセテート、エチレングリコールモノフェニルエーテルアセテート、ジエチレングリコールモノメチルエーテルアセテート、ジエチレングリコールモノエチルエーテルアセテート、ジエチレングリコールモノプロピルエーテルアセテート、ジエチレングリコールモノブチルエーテルアセテート、ジエチレングリコールモノフェニルエーテルアセテート、プロピレングリコールモノメチルエーテルアセテート、ジプロピレングリコールモノエチルエーテルアセテート、プロピレングリコールモノプロピルエーテルアセテート、２−メトキシブチルアセテート、３−メトキシブチルアセテート、４−メトキシブチルアセテート、２−メチル−３−メトキシブチルアセテート、３−メチル−３−メトキシブチルアセテート、３−エチル−３−メトキシブチルアセテート、２−エトキシブチルアセテート、４−エトキシブチルアセテート、４−プロポキシブチルアセテート、２−メトキシペンチルアセテート、３−メトキシペンチルアセテート、４−メトキシペンチルアセテート、２−メチル−３−メトキシペンチルアセテート、３−メチル−３−メトキシペンチルアセテート、３−メチル−４−メトキシペンチルアセテート、４−メチル−４−メトキシペンチルアセテート、グルタル酸ジメチル、コハク酸ジメチル、アジピン酸ジメチル。
【００５０】
上記有機溶剤の使用量としては、官能基を２個以上有する化合物及び（メタ）アクリロイル基とビニルエーテル基とを共に有する化合物の種類や組み合わせ等により適宜設定すればよいが、収率、生産性及び経済性の点から、これらの合計重量１００質量部に対して０〜２００質量部とすることが好ましい。より好ましくは、０〜１００質量部であり、特に好ましくは、０〜７０質量部である。
【００５１】
本発明の製造方法における反応条件としては、例えば、反応温度は、収率、生産性及び経済性の点から−４０〜１５０℃とすることが好ましい。より好ましくは、−３０〜１００℃であり、特に好ましくは、−２０〜７０℃である。反応時間は、上記反応が完結するように、官能基を２個以上有する化合物や（メタ）アクリロイル基とビニルエーテル基とを共に有する化合物、触媒や用いる有機溶剤の種類や組み合わせ、使用量等に応じて適宜設定すればよい。反応圧力は、官能基を２個以上有する化合物や（メタ）アクリロイル基とビニルエーテル基とを共に有する化合物の種類、反応温度等により適宜設定すればよいが、反応系が液体状態に保たれる圧力であれば特に限定されず、常圧（大気圧）、減圧、加圧の何れであってもよい。
【００５２】
本発明はまた、水酸基、カルボキシル基及びチオール基からなる群より選ばれる一種以上の官能基を２個以上有する化合物（Ａ）及び（メタ）アクリロイル基とビニルエーテル基とを共に有する化合物（Ｂ）を、（Ａ）の有する上記官能基と（Ｂ）の有するビニルエーテル基とを付加反応することによって得られる（メタ）アクリロイル基を有する化合物でもある。
本発明において製造される（メタ）アクリロイル基を有する化合物の好ましい形態としては、（メタ）アクリロイル基を２個以上有する形態である。
【００５３】
本発明において、水酸基、カルボキシル基及びチオール基からなる群より選ばれる一種以上の官能基を２個以上有する化合物（Ａ）及び（メタ）アクリロイル基とビニルエーテル基とを共に有する化合物（Ｂ）は、それぞれ単独で用いてもよく、２種以上を併用してもよい。これらの化合物のいずれか又は両方を２種以上用いる場合、生成する（メタ）アクリロイル基を有する化合物も２種以上となる。本発明の化合物はまた、低分子化合物やオリゴマー、重合体のいずれの形態であってもよい。
【００５４】
上記水酸基、カルボキシル基及びチオール基からなる群より選ばれる一種以上の官能基を２個以上有する化合物（Ａ）としては、エポキシアクリレート、不飽和ポリエステル、フェノール樹脂、エポキシ樹脂、フェノキシ樹脂、水酸基含有ポリマーであることが好ましい。このような化合物としては、上述したものと同様のものが挙げられる。
【００５５】
本発明の（メタ）アクリロイル基を有する化合物の製造方法としては、上述した製造方法が好適に適用され、このような製造方法により本発明の（メタ）アクリロイル基を有する化合物を製造することは、本発明の好ましい実施形態の１つである。具体的には、水酸基、カルボキシル基及びチオール基からなる群より選ばれる少なくとも一つの官能基を合わせて２個以上有する化合物に、上記一般式（３）で表される（メタ）アクリル酸エステル類を反応させてなる方法等が好適である。
【００５６】
本発明は更に、下記一般式（１）；
【００５７】
【化５】
0004311927.tif 000004
【００５８】
（式中、Ｒ１は、水素原子又はメチル基を表す。Ｒ２は、有機残基を表す。Ｒ３は、水素原子又は有機残基を表す。Ｘは酸素又はイオウ原子を表す。）で表される（メタ）アクリロイル基を有する基及び／又は下記一般式（２）；
【００５９】
【化６】
0004311927.tif 000005
【００６０】
（式中、Ｒ４は、水素原子又はメチル基を表す。Ｒ５は、有機残基を表す。Ｒ６は、水素原子又は有機残基を表す。）で表される（メタ）アクリロイル基を有する基を１分子中に２個以上有する（メタ）アクリロイル基を有する化合物でもある。
【００６１】
本発明の（メタ）アクリロイル基を有する化合物において、一般式（１）及び／又は（２）で表される官能基の、（メタ）アクリロイル基を有する化合物１分子中の数としては２以上であれば特に限定されるものではない。また、このような官能基を分子内に複数有する場合、それらは同じであってもよく、異なっていてもよい。本発明の化合物はまた、低分子化合物やオリゴマー、重合体のいずれの形態であってもよい。
【００６２】
なお、上記一般式（１）及び／又は（２）が結合している分子骨格の構造は、特に限定されず、化合物の用途等により適宜設定すればよいが、例えば、エポキシアクリレート、不飽和ポリエステル、フェノール樹脂、エポキシ樹脂、フェノキシ樹脂又は水酸基含有ポリマーの構造を有するものであることが好ましい。
【００６３】
上記一般式（１）及び／又は（２）で表される（メタ）アクリロイル基を有する化合物の製造方法としては、例えば、上述した製造方法が好適に適用され、このような製造方法により（メタ）アクリロイル基を有する化合物を製造することは、本発明の好ましい実施形態の１つである。具体的には、水酸基、カルボキシル基及びチオール基からなる群より選ばれる少なくとも一つの官能基を合わせて２個以上有する化合物に、上記一般式（３）で表される（メタ）アクリル酸エステル類を反応させてなる方法等が好適である。
【００６４】
本発明の（メタ）アクリロイル基を有する化合物は、重合性が高く、また、容易に多官能化でき、架橋性も高く、更に、化合物中の極性基を封鎖、あるいは低減できるため誘電率の低減や粘度低下を発現させることも可能となり、単独で、あるいは他の架橋剤や添加剤や強化材とからなる組成物として、熱硬化や光硬化により、ガラス点移転（Ｔｇ）が高く、耐熱性等の物性に優れた硬化物を形成することができ、住設分野、土木・建築分野、電気・電子・情報分野、輸送分野等における複合材料マトリックス、注型材料、インキ、コーティング剤、塗料、接着剤等の各種用途において、好適に適用することができる。
また、本発明の製造方法により、このような（メタ）アクリロイル基を有する化合物を簡便かつ穏やかな条件で製造することができる。
【００６５】
上記架橋剤としては特に限定されず、例えば、反応性希釈剤等が好適である。反応性希釈剤としては、例えば、ラジカル重合性モノマーが挙げられ、例えば、スチレン、α−メチルスチレン、α−クロロスチレン、ビニルトルエン、ジビニルベンゼン、ジアリルフタレート、ジアリルベンゼンホスホネート等の芳香族ビニルモノマー；酢酸ビニル、アジピン酸ビニル等のビニルエステルモノマー；メチル（メタ）アクリレート、エチル（メタ）アクリレート、ブチル（メタ）アクリレート、β−ヒドロキシエチル（メタ）アクリレート、（２−オキソ−１，３−ジオキソラン−４−イル）−メチル（メタ）アクリレート、（ジ）エチレングリコールジ（メタ）アクリレート、プロピレングリコールジ（メタ）アクリレート、トリメチロールプロパンジ（メタ）アクリレート、トリメチロールプロパントリ（メタ）アクリレート、ペンタエリスリトールテトラ（メタ）アクリレート、ジペンタエリスリトールヘキサ（メタ）アクリレート、トリス（ヒドロキシエチル）イソシアヌレートのトリ（メタ）アクリレー卜等の（メタ）アクリル系モノマー；トリアリルシアヌレート等が使用可能である。これらは、用途に応じ適宜１種又は２種以上選択して使用することができる。
【００６６】
上記添加剤や強化材としては、離型剤、滑剤、可塑剤、酸化防止剤、紫外線吸収剤、難燃剤、増粘剤、熱（又は光）重合開始剤、重合禁止剤、希釈溶剤、増感剤、着色剤、消泡剤、カップリング剤、レベリング剤、界面活性剤、湿潤剤、分散安定剤、揺変化剤、タルク、クレー、硫酸バリウム等の無機充填材、導電性付与剤、乾燥防止剤、浸透剤、ｐＨ調整剤、金属封鎖剤、防菌防かび剤、その他の公知の添加剤等が好適である。また、目的とする用途によっては、特性を低下させない範囲で、不飽和ポリエステル、ウレタン（メタ）アクリレート、ポリエステル（メタ）アクリレート、エポキシアクリレート、ノボラック型エポキシ樹脂、ビスフェノール型エポキシ樹脂、脂環式エポキシ樹脂、トリグリシジルイソシアネート等のエポキシ樹脂、オキサゾリン化合物、オキセタン化合物、及び、ジシアンジアミド、イミダゾール化合物等のエポキシ硬化剤等を添加してもよい。更に、各種強化繊維を補強用繊維として用い、繊維強化複合材料とすることができる。
【００６７】
本発明の（メタ）アクリロイル基を有する化合物を含有してなる組成物を熱や光により硬化させる場合、（熱又は光）重合開始剤が用いられる。
上記熱重合開始剤としては、公知のものを使用でき、具体的には、メチルエチルケトンパーオキサイド、ベンゾイルパーオキサイド、ジクミルパーオキサイド、ｔ−ブチルハイドロパーオキサイド、クメンハイドロパーオキサイド、ｔ−ブチルパーオキシオクトエート、ｔ−ブチルパーオキシベンゾエー卜、ラウロイルパーオキサイド等の有機過酸化物；アゾビスイソブチロニトリル等のアゾ系化合物等が挙げられる。また、熱重合時には硬化促進剤を混合して使用してもよく、硬化促進剤としては、例えば、ナフテン酸コバルトやオクチル酸コバルト等あるいは３級アミンが代表例として挙げられる。熱重合開始剤は、上記組成物１００質量部に対し、０．０５〜５質量部の使用が好ましい。
【００６８】
上記光重合開始剤としては、公知のものを使用でき、ベンゾイン、ベンゾインメチルエーテル、ベンゾインエチルエーテル、ベンゾインイソプロピルエーテル、ベンゾインイソブチルエーテル等のベンゾインとそのアルキルエーテル類；アセトフェノン、２，２−ジメトキシ−２−フェニルアセトフェノン、１，１−ジクロロアセトフェノン、４−（１−ｔ−ブチルジオキシ−１−メチルエチル）アセトフェノン、２−メチル−１−［４−（メチルチオ）フェニル］−２−モルホリノ−プロパン−１−オンや２−ベンジル−２−ジメチルアミノ−１−（４−モルホリノフェニル）−ブタノン−１、ジエトキシアセトフェノン、２−ヒドロキシ−２−メチル−１−フェニルプロパン−１−オン、ベンジルジメチルケタール、４−（２−ヒドロキシエトキシ）フェニル−（２−ヒドロキシ−２−プロピル）ケトン、１−ヒドロキシシクロヘキシルフェニルケトン、２−ヒドロキシ−２−メチル−１−［４−（１−メチルビニル）フェニル］プロパノンオリゴマー等のアセトフェノン類；２−メチルアントラキノン、２−アミルアントラキノン、２−ｔ−ブチルアントラキノン、１−クロロアントラキノン等のアントラキノン類；２，４−ジメチルチオキサントン、２，４−ジイソプロピルチオキサントン、２−クロロチオキサントン、２−イソプロピルチオキサントン、４−イソプロピルチオキサントン、２，４−ジエチルチオキサントン、２，４−ジクロロチオキサントン、１−クロロ−４−プロポキシチオキサントン、２−（３−ジメチルアミノ−２−ヒドロキシ）−３，４−ジメチル−９Ｈ−チオキサントン−９−オンメソクロリド等のチオキサントン類；アセトフェノンジメチルケタール、ベンジルジメチルケタール等のケタール類；ベンゾフェノン、４−（１−ｔ−ブチルジオキシ−１−メチルエチル）ベンゾフェノン、３，３′，４，４′−テトラキス（ｔ−ブチルジオキシカルボニル）ベンゾフェノン、ｏ−ベンゾイル安息香酸メチル、４−フェニルベンゾフェノン、４−ベンゾイル−４′−メチル−ジフェニルサルファイド、３，３′，４，４′−テトラ（ｔ−ブチルパーオキシルカルボニル）ベンゾフェノン、２，４，６−トリメチルベンゾフェノン、４−ベンゾイル−Ｎ，Ｎ−ジメチル−Ｎ−［２−（１−オキソ−２−プロペニルオキシ）エチル］ベンゼンメタナミニウムブロミド、（４−ベンゾイルベンジル）トリメチルアンモニウムクロリド等のベンゾフェノン類；アシルフォスフィンオキサイド類及びキサントン類等が好適である。光重合開始剤は１種又は２種以上の混合物として使用され、上記組成物１００質量部に対し、０．１〜２５質量部の使用が好ましい。
【００６９】
本発明の（メタ）アクリロイル基を有する化合物を含有してなる組成物としては、例えば、基材に塗布し、光照射して硬化塗膜を得る場合には、塗布性、印刷性、作業性等の点から、前述のような有機溶剤を組成物中に配合してもよい。これらは単独で用いてもよく、２種以上を併用してもよい。上記有機溶剤の使用量としては、塗布作業時に最適粘度となるよう適当量使用することができるが、組成物１００質量部に対し、１０００質量部以下、好ましくは５００質量部以下が好ましい。
【００７０】
【実施例】
以下に実施例を掲げて本発明を更に詳細に説明するが、本発明はこれらの実施例のみに限定されるものではない。なお、特に断りのない限り、「部」は、「質量部」を意味するものとする。
【００７１】
実施例１
攪拌装置、温度計、コンデンサー、窒素ガス導入管を備えた１リットルのフラスコに、ビスフェノールＡ１１４．２ｇ（水酸基＝１ｍｏｌ）、ｐ−トルエンスルホン酸０．０１７ｇ（０．１ｍｍｏｌ）と、溶媒としての２−ブタノン３００ｇを入れて攪拌し、氷浴で１０℃に冷却した。続いてアクリル酸２−（ビニロキシエトキシ）エチル（以下、「ＶＥＥＡ」と呼ぶ）１８６．２ｇ（１ｍｏｌ）を１時間かけて滴下し、室温に戻して更に２時間反応させた。反応液を１ｍｏｌ／Ｌの水酸化ナトリウムで中和してろ過した後、ｎ−ヘキサンで反応物を再沈してろ過、乾燥を行った。
以上のようにして得た物質について、１Ｈ−ＮＭＲ、ＩＲにより物質の同定を行った。その結果、反応生成物である上記物質が、本発明にかかる新規なアクリロイル基含有化合物であることを確認した。反応生成物の１Ｈ−ＮＭＲのチャートを図１１に、ＩＲスペクトルを図１にそれぞれ示す。
【００７２】
実施例２
攪拌装置、温度計、コンデンサー、窒素ガス導入管を備えた１リットルのフラスコに、ビスフェノールＡ型エポキシ樹脂（東都化成社製、ＹＤ−１２７）１８３．５ｇとトリエチルベンジルアンモニウムクロリド０．７３４ｇを入れ、アクリル酸７２ｇを２時間かけて滴下しながら１１５℃で５時間かけて反応を行った。得られたエポキシアクリレート２５５．５ｇ（水酸基＝１ｍｏｌ）に対して、塩酸０．７２９ｇと、溶媒としての２−ブタノン４４１．７ｇを入れて攪拌し、氷浴で１０℃に冷却した。続いてＶＥＥＡ１８６．２ｇ（１ｍｏｌ）を１時間かけて滴下し、室温に戻して更に２時間反応させた。反応液を１ｍｏｌ／Ｌの水酸化ナトリウムで中和してろ過した後、ｎ−ヘキサンで反応物を再沈してろ過、乾燥を行った。
以上のようにして得た物質について、１Ｈ−ＮＭＲ、ＩＲにより物質の同定を行った。その結果、反応生成物である上記物質が、本発明にかかる新規なアクリロイル基含有化合物であることを確認した。反応生成物の１Ｈ−ＮＭＲのチャートを図１２に、ＩＲスペクトルを図２にそれぞれ示す。
【００７３】
実施例３
攪拌装置、温度計、コンデンサー、窒素ガス導入管を備えた０．５リットルのフラスコに、メタクリル酸メチル９０ｇ（０．９ｍｏｌ）、メタクリル酸２−ヒドロキシエチル１３ｇ（０．１ｍｏｌ）と２−ブタノン２４０ｇを入れ、十分窒素置換した後、７０℃に昇温した。次に２，２′−アゾビス（２，４−ジメチルバレロニトリル）１．０３ｇを２−ブタノンに溶解して１時間かけて系内に投入し、７０℃で５時間かけて重合を行った。得られたメタクリル系重合体１０３ｇに塩酸０．０７３ｇを入れ、氷浴で１０℃に冷却した。続いてメタクリル酸２−（ビニロキシエトキシ）エチル（以下、「ＶＥＥＭ」と呼ぶ）２０．０２ｇ（０．１ｍｏｌ）を１時間かけて滴下し、室温に戻して更に２時間反応させた。反応液を１ｍｏｌ／Ｌの水酸化ナトリウムで中和してろ過した後、ｎ−ヘキサンで反応物を再沈してろ過、乾燥を行った。
以上のようにして得た物質について、１Ｈ−ＮＭＲ、ＩＲにより物質の同定を行った。その結果、反応生成物である上記物質が、本発明にかかる新規なアクリロイル基含有化合物であることを確認した。反応生成物の１Ｈ−ＮＭＲのチャートを図１３に、ＩＲスペクトルを図３にそれぞれ示す。
【００７４】
実施例４
攪拌装置、温度計、コンデンサー、窒素ガス導入管を備えた０．５リットルのフラスコに、無水マレイン酸５３．９ｇ（０．５５ｍｏｌ）、無水フタル酸６６．７ｇ（０．４５ｍｏｌ）、エチレングリコール１８．６ｇ（０．３０ｍｏｌ）とプロピレングリコール５７．１ｇ（０．７５ｍｏｌ）を入れ、十分窒素置換して２１０℃で６時間かけて縮合を行って酸価３０の不飽和ポリエステルを得た。得られた不飽和ポリエステル１００ｇに塩酸０．０７８ｇと２−ブタノン１２０ｇを入れ、氷浴で１０℃に冷却した。続いてＶＥＥＡ１９．９ｇを１時間かけて滴下し、室温に戻して更に２時間反応させた。反応液を１ｍｏｌ／Ｌの水酸化ナトリウムで中和してろ過した後、ｎ−ヘキサンで反応物を再沈してろ過、乾燥を行った。
以上のようにして得た物質について、１Ｈ−ＮＭＲ、ＩＲにより物質の同定を行った。その結果、反応生成物である上記物質が、本発明にかかる新規なアクリロイル基含有化合物であることを確認した。反応生成物の１Ｈ−ＮＭＲのチャートを図１４に、ＩＲスペクトルを図４にそれぞれ示す。
【００７５】
実施例５
攪拌装置、温度計、コンデンサー、窒素ガス導入管を備えた１リットルのフラスコに、ビスフェノールＡ型エポキシ樹脂（東都化成社製、ＹＤ−１２７）２５６．９ｇ、ビスフェノールＡ１７７．３ｇとトリエチルベンジルアンモニウムクロリド０．２１７ｇを入れ、１２０℃で５時間かけて反応を行った。得られたフェノキシ樹脂４３４．２ｇに対して、塩酸１．１３４ｇと、溶媒としての２−ブタノン３１０．２ｇを入れて攪拌し、氷浴で１０℃に冷却した。続いてＶＥＥＡ２８９．６ｇを１時間かけて滴下し、室温に戻して更に２時間反応させた。反応液を１ｍｏｌ／Ｌの水酸化ナトリウムで中和してろ過した後、ｎ−ヘキサンで反応物を再沈してろ過、乾燥を行った。
以上のようにして得た物質について、１Ｈ−ＮＭＲ、ＩＲにより物質の同定を行った。その結果、反応生成物である上記物質が、本発明にかかる新規なアクリロイル基含有化合物であることを確認した。反応生成物の１Ｈ−ＮＭＲのチャートを図１５に、ＩＲスペクトルを図５にそれぞれ示す。
【００７６】
実施例６
攪拌装置、温度計、コンデンサー、窒素ガス導入管を備えた０．５リットルのフラスコに、メタクリル酸メチル９０ｇ（０．９ｍｏｌ）、メタクリル酸８．６ｇ（０．１ｍｏｌ）と２−ブタノン２３０ｇを入れ、十分窒素置換した後、７０℃に昇温した。次に２，２′−アゾビス（２，４−ジメチルバレロニトリル）０．９８６ｇを２−ブタノンに溶解して１時間かけて系内に投入し、７０℃で５時間かけて重合を行った。得られたメタクリル系重合体９８．６ｇに塩酸０．００１７ｇを入れ、氷浴で１０℃に冷却した。続いてＶＥＥＭ２０．０２ｇ（０．１ｍｏｌ）を１時間かけて滴下し、室温に戻して更に２時間反応させた。反応液を１ｍｏｌ／Ｌの水酸化ナトリウムで中和してろ過した後、ｎ−ヘキサンで反応物を再沈してろ過、乾燥を行った。
以上のようにして得た物質について、１Ｈ−ＮＭＲ、ＩＲにより物質の同定を行った。その結果、反応生成物である上記物質が、本発明にかかる新規なアクリロイル基含有化合物であることを確認した。反応生成物の１Ｈ−ＮＭＲのチャートを図１６に、ＩＲスペクトルを図６にそれぞれ示す。
【００７７】
実施例７
攪拌装置、温度計、コンデンサー、窒素ガス導入管を備えた１リットルのフラスコに、フマル酸１１６．１ｇ（１ｍｏｌ）、ｐ−トルエンスルホン酸０．０３４４ｇと２−ブタノン４８８．５ｇを入れ、氷浴で１０℃に冷却した。続いてＶＥＥＡ３７２．４ｇ（２ｍｏｌ）を１時間かけて滴下し、室温に戻して更に２時間反応させた。反応液を１ｍｏｌ／Ｌの水酸化ナトリウムで中和してろ過した後、ｎ−ヘキサンで反応物を再沈してろ過、乾燥を行った。
以上のようにして得た物質について、１Ｈ−ＮＭＲ、ＩＲにより物質の同定を行った。その結果、反応生成物である上記物質が、本発明にかかる新規なアクリロイル基含有化合物であることを確認した。反応生成物の１Ｈ−ＮＭＲのチャートを図１７に、ＩＲスペクトルを図７にそれぞれ示す。
【００７８】
実施例８
攪拌装置、温度計、コンデンサー、窒素ガス導入管を備えた１リットルのフラスコに、テトラエチレングリコール１９４ｇ（１ｍｏｌ）と塩酸１．４６ｇとを入れ、氷浴で１０℃に冷却した。続いてＶＥＥＡ３７２．４ｇ（２ｍｏｌ）を１時間かけて滴下し、室温に戻して更に２時間反応させた。反応液を１ｍｏｌ／Ｌの水酸化ナトリウムで中和してろ過した後、ｎ−ヘキサンで反応物を再沈してろ過、乾燥を行った。
以上のようにして得た物質について、１Ｈ−ＮＭＲ、ＩＲにより物質の同定を行った。その結果、反応生成物である上記物質が、本発明にかかる新規なアクリロイル基含有化合物であることを確認した。反応生成物の１Ｈ−ＮＭＲのチャートを図１８に、ＩＲスペクトルを図８にそれぞれ示す。
【００７９】
実施例９
攪拌装置、温度計、コンデンサー、窒素ガス導入管を備えた１リットルのフラスコに、数平均分子量が４００のポリエチレングリコール４００ｇ（水酸基＝２ｍｏｌ）、アクリル酸２−ビニロキシエチル２８４ｇ（ビニルエーテル＝２ｍｏｌ）を入れて攪拌し、氷浴で１０℃に冷却した。続いて塩酸０．３９ｇ（塩化水素０．１４ｇ）を５回に分けて投入し、室温に戻して更に２時間、７０℃で１時間反応させた。次に該反応物にイオン交換樹脂（オルガノ社製、ＩＲＡ  ９６ＳＢＡＧ）１１．９ｇを添加して塩酸を除去し、最後にイオン交換樹脂をろ過して反応物を得た。以上のようにして得た物質について、１Ｈ−ＮＭＲ、ＩＲにより物質の同定を行った。その結果、反応生成物である上記物質が、本発明にかかる新規なアクリロイル基含有化合物であることを確認した。反応生成物の１Ｈ−ＮＭＲのチャートを図１９に、ＩＲスペクトルを図９にそれぞれ示す。
【００８０】
参考例
攪拌装置、温度計、コンデンサー、窒素ガス導入管を備えた１リットルのフラスコに、数平均分子量が４００のポリエチレングリコール４００ｇ（水酸基＝２ｍｏｌ）、メタクリル酸２−ビニロキシエチル３１２ｇ（ビニルエーテル＝２ｍｏｌ）を入れて攪拌し、氷浴で１０℃に冷却した。続いて塩酸０．４１ｇ（塩化水素０．１４ｇ）を５回に分けて投入し、室温に戻して更に２時間、７０℃で１時間反応させた。次に該反応物にイオン交換樹脂（オルガノ社製、ｌＲＡ  ９６ＳＢ  ＡＧ）１２．３ｇを添加して塩酸を除去し、最後にイオン交換樹脂をろ過して反応物を得た。以上のようにして得た物質について、１Ｈ−ＮＭＲ、ＩＲにより物質の同定を行った。反応生成物の１Ｈ−ＮＭＲのチャートを図２０に、ＩＲスペクトルを図１０にそれぞれ示す。
【００８１】
実施例１１
アセトン１００部に溶解させた実施例２の化合物１００部に対してベンゾイルパーオキサイド２部を添加し、ガラス板上に塗布して９０℃で２時間かけて溶剤の除去及び硬化を行った。硬化物のガラス転移点を示差走査熱量測定装置（ＤＳＣ）にて昇温速度１０℃／分で測定したところ、９０℃であった。
【００８２】
比較例１
実施例２で原料として使用したビスフェノールＡ型エポキシ樹脂は常温で液体であり、そのガラス転移点は明らかに実施例２で得られた硬化物よりも低かった。
【００８３】
実施例１２
実施例５の化合物を実施例９と同様の方法で硬化させたもののガラス転移点を測定ところ１１０℃であった。
【００８４】
比較例２
実施例５で合成したフェノキシ樹脂のみのガラス転移点を測定したところ８０℃であった。
【００８５】
【発明の効果】
本発明の（メタ）アクリロイル基を有する化合物は、上述のような構成からなり、重合性が高く、各種の用途に好適に適用することができるものである。また、架橋性が高いことから、ガラス転移点（Ｔｇ）が高く、耐熱性等の物性に優れた硬化物を形成することができ、更に、誘電率や粘度を低下させることが可能性であるため、各種の用途に合わせてこれらの特性を適切に設定することができるものである。また、本発明の製造方法は、上述のような構成からなり、このような（メタ）アクリロイル基を有する化合物を簡便にかつ穏やかな条件で製造することができる方法である。
【図面の簡単な説明】
【図１】実施例で得られた反応生成物のＩＲスペクトルである。
【図２】実施例で得られた反応生成物のＩＲスペクトルである。
【図３】実施例で得られた反応生成物のＩＲスペクトルである。
【図４】実施例で得られた反応生成物のＩＲスペクトルである。
【図５】実施例で得られた反応生成物のＩＲスペクトルである。
【図６】実施例で得られた反応生成物のＩＲスペクトルである。
【図７】実施例で得られた反応生成物のＩＲスペクトルである。
【図８】実施例で得られた反応生成物のＩＲスペクトルである。
【図９】実施例で得られた反応生成物のＩＲスペクトルである。
【図１０】参考例で得られた反応生成物のＩＲスペクトルである。
【図１１】実施例で得られた反応生成物の１Ｈ−ＮＭＲのチャートである。
【図１２】実施例で得られた反応生成物の１Ｈ−ＮＭＲのチャートである。
【図１３】実施例で得られた反応生成物の１Ｈ−ＮＭＲのチャートである。
【図１４】実施例で得られた反応生成物の１Ｈ−ＮＭＲのチャートである。
【図１５】実施例で得られた反応生成物の１Ｈ−ＮＭＲのチャートである。
【図１６】実施例で得られた反応生成物の１Ｈ−ＮＭＲのチャートである。
【図１７】実施例で得られた反応生成物の１Ｈ−ＮＭＲのチャートである。
【図１８】実施例で得られた反応生成物の１Ｈ−ＮＭＲのチャートである。
【図１９】実施例で得られた反応生成物の１Ｈ−ＮＭＲのチャートである。
【図２０】参考例で得られた反応生成物の１Ｈ−ＮＭＲのチャートである。
【図１】
0004311927.tif 000012
【図２】
0004311927.tif 000013
【図３】
0004311927.tif 000014
【図４】
0004311927.tif 000015
【図５】
0004311927.tif 000016
【図６】
0004311927.tif 000017
【図７】
0004311927.tif 000018
【図８】
0004311927.tif 000019
【図９】
0004311927.tif 000020
【図１０】
0004311927.tif 000021
【図１１】
0004311927.tif 000022
【図１２】
0004311927.tif 000023
【図１３】
0004311927.tif 000024
【図１４】
0004311927.tif 000025
【図１５】
0004311927.tif 000026
【図１６】
0004311927.tif 000027
【図１７】
0004311927.tif 000028
【図１８】
0004311927.tif 000029
【図１９】
0004311927.tif 000030
【図２０】
0004311927.tif 000031